(57)【特許請求の範囲】
【請求項１】
感光性高分子溶液と、エレクトロクロミック材料溶液と、第一透明導電基板と、第二透明導電基板とを提供する手順と、
一定量Ｘの前記感光性高分子溶液と、一定量Ｙの前記エレクトロクロミック材料溶液を混合させ、回折格子製造溶液を生成する手順と、
前記回折格子製造溶液を、前記第一透明導電基板と前記第二透明導電基板の間に密封する手順と、
フォトマスクを通して光線を前記回折格子製造溶液に照射し、照射を受けた前記回折格子製造溶液は重合固化して透明の柵状分離部材になり、前記フォトマスクに遮られた前記回折格子製造溶液は元々の流体状態を維持し、回折格子装置が形成される手順と、
前記回折格子装置を表示装置の一側に設け、前記第一、第二透明導電基板を電極部に電気的に接続し、通電させた後、前記回折格子製造溶液と前記分離部材の間に明暗の回折格子効果が生じ、３Ｄ表示器の回折格子装置になる手順と、
からなることを特徴とする、３Ｄ表示器及びその回折格子装置の製造方法。
【請求項２】
前記感光性高分子溶液は、遊離基重合体、或いは、イオン重合体であることを特徴とする、請求項１に記載の３Ｄ表示器及びその回折格子装置の製造方法。
【請求項３】
前記遊離基重合体の感光性高分子溶液は、アクリレート材料、或いは、不飽和ポリエステル類材料の内の一つであることを特徴とする、請求項２に記載の３Ｄ表示器及びその回折格子装置の製造方法。
【請求項４】
前記イオン重合体の感光性高分子溶液は、エポキシ樹脂類材料であることを特徴とする、請求項２に記載の３Ｄ表示器及びその回折格子装置の製造方法。
【請求項５】
前記感光性高分子溶液はＮＯＡ−６５であることを特徴とする、請求項１に記載の３Ｄ表示器及びその回折格子装置の製造方法。
【請求項６】
前記エレクトロクロミック材料溶液は、無機エレクトロクロミック材料と、有機エレクトロクロミック材料とを溶媒内に溶かしてなることを特徴とする、請求項１に記載の３Ｄ表示器及びその回折格子装置の製造方法。
【請求項７】
前記無機エレクトロクロミック材料は、遷移元素の酸化物、硫化物、塩化物、或いは、水酸化物等の無機化合物の内の一つであることを特徴とする、請求項６に記載の３Ｄ表示器及びその回折格子装置の製造方法。
【請求項８】
前記遷移元素は、スカンジウム族（ＩＩＩＢ）、バナジウム族（ＶＢ）、チタン族（ＩＶＢ）、クロム族（ＶＩＢ）、マンガン族（ＶＩＩＢ）、鉄系（ＶＩＩＩ）、銅族（ＩＢ）、亜鉛族（ＩＩＢ）、或いは、白金系（ＶＩＩＩＢ）の内の一種類の材料からなることを特徴とする、請求項７に記載の３Ｄ表示器及びその回折格子装置の製造方法。
【請求項９】
前記無機エレクトロクロミック材料は、ハロゲン族（ＶＩＩＡ）、酸素族（ＶＩＡ）、窒素族（ＶＡ）、炭素族（ＩＶＡ）、硼素族（ＩＩＩＡ）、アルカリ土類族（ＩＩＡ）、或いは、アルカリ金属族（ＩＡ）の酸化物、硫化物、塩化物、水酸化物等の無機化合物の内の一つであることを特徴とする、請求項６に記載の３Ｄ表示器及びその回折格子装置の製造方法。
【請求項１０】
前記無機エレクトロクロミック材料は、塩化第一鉄（ＦｅＣｌ2）、塩化第二鉄（ＦｅＣｌ3）、三塩化チタン（ＴｉＣｌ3）、四塩化チタン（ＴｉＣｌ4）、三塩化ビスマス（ＢｉＣｌ3）、塩化銅（ＣｕＣｌ2）、或いは、臭化リチウム（ＬｉＢｒ）の内の一つであることを特徴とする、請求項６に記載の３Ｄ表示器及びその回折格子装置の製造方法。
【請求項１１】
前記有機エレクトロクロミック材料は、酸化還元指示薬、ｐＨ指示薬、或いは、その他の有機化合物の内の一つであることを特徴とする、請求項６に記載の３Ｄ表示器及びその回折格子装置の製造方法。
【請求項１２】
前記酸化還元指示薬は、メチレンブルー（Ｍｅｔｈｙｌｅｎｅ  ｂｌｕｅ，Ｃ16Ｈ18ＣｌＮ3Ｓ・３Ｈ2Ｏ）、ビオロゲン（Ｍｅｔｈｙｌ  Ｖｉｏｌｏｇｅｎ）、Ｎ−ヒドロキシベンズアニリド（Ｃ13Ｈ11ＮＯ2）、ジフェニルアミン−４−スルホン酸ナトリウム（Ｃ12Ｈ10ＮＮａＯ3Ｓ）、２，６−ジクロロフェノールインドフェノールナトリウムエタノール溶液（Ｃ12Ｈ6Ｃｌ2ＮＮａＯ2）、或いは、Ｎ，Ｎ’−ビス（４−メチルフェニル）−Ｐ−フェニレンジアミン（Ｃ20Ｈ20Ｎ2）の内の一つであることを特徴とする、請求項１１に記載の３Ｄ表示器及びその回折格子装置の製造方法。
【請求項１３】
前記ｐＨ指示薬は、バリアミンブルーＢジアゾニウム塩（Ｖａｒｉａｍｉｎｅ  Ｂｌｕｅ，Ｂ  Ｄｉａｚｏｎｉｕｍ  ｓａｌｔ，Ｃ13Ｈ12ＣｌＮ3Ｏ）であることを特徴とする、請求項１１に記載の３Ｄ表示器及びその回折格子装置の製造方法。
【請求項１４】
前記有機化合物は、７，７，８，８−テトラシアノキノジメタン（７，７，８，８−Ｔｅｔｒａｃｙａｎｏｑｕｉｎｏｄｉｍｅｔｈａｎｅ）、或いは、フェロセン（Ｆｅｒｒｏｃｅｎｅ，Ｆｅ（Ｃ5Ｈ5）2）の内の一つであることを特徴とする、請求項１１に記載の３Ｄ表示器及びその回折格子装置の製造方法。
【請求項１５】
前記溶媒の材質は、ジメチルスルホキシド［（ＣＨ3）2ＳＯ］、アセト酢酸（Ｃ4Ｈ6Ｏ3）、水（Ｈ2Ｏ）、γ−ブチロラクトン、アセトニトリル、プロピオニトリル、ベンゾニトリル、グルタルアルデヒド、メチルグルタルアルデヒド、３，３’−オキシビスプロピオニトリル、ヒドロキシプロピオニトリル、ジメチルホルムアミド、Ｎ−メチルピロリドン、スルホラン、３−メチルスルホラン、或いは、その混合物の内の一つであることを特徴とする、請求項６に記載の３Ｄ表示器及びその回折格子装置の製造方法。
【請求項１６】
前記エレクトロクロミック材料溶液は、さらに、少なくとも一種類の不活性導電塩を含むことを特徴とする、請求項１に記載の３Ｄ表示器及びその回折格子装置の製造方法。
【請求項１７】
前記不活性導電塩は、リチウム、ナトリウム、或いは、四級アルキルアンモニウム塩の内の一つであることを特徴とする、請求項１６に記載の３Ｄ表示器及びその回折格子装置の製造方法。
【請求項１８】
前記回折格子製造溶液は、さらに、希釈溶液と混合されることを特徴とする、請求項１に記載の３Ｄ表示器及びその回折格子装置の製造方法。
【請求項１９】
前記希釈溶液はアルコールであることを特徴とする、請求項１８に記載の３Ｄ表示器及びその回折格子装置の製造方法。
【請求項２０】
感光性高分子溶液と、エレクトロクロミック材料溶液と、凸縁を備える第一透明導電基板と、第二透明導電基板とを提供する手順と、
一定量Ｘの前記感光性高分子溶液と、一定量Ｙの前記エレクトロクロミック材料溶液を混合し、回折格子製造溶液を生成する手順と、
前記回折格子製造溶液を、前記凸縁を備える第一透明導電基板の一側に設ける手順と、
フォトマスクを通して、光線を前記回折格子製造溶液に照射することで、照射を受けた前記回折格子製造溶液は重合固化して透明の柵状分離部材となり、前記フォトマスクに遮られた前記回折格子製造溶液は元々の流体状態を維持する手順と、
前記第二透明導電基板を前記柵状分離部材の一側に設け、回折格子装置を形成させる手順と、
前記回折格子装置を、表示装置の一側に設け、前記第一透明導電基板と第二透明導電基板を、それぞれ電極部に電気的に接続し、通電させた後、前記回折格子製造溶液と前記分離部材の間に、明暗の回折格子効果が生じ、３Ｄ表示器の回折格子装置になる手順と、
からなることを特徴とする、３Ｄ表示器及びその回折格子装置の製造方法。
【請求項２１】
前記感光性高分子溶液は、遊離基重合体、或いは、イオン重合体であることを特徴とする、請求項２０に記載の３Ｄ表示器及びその回折格子装置の製造方法。
【請求項２２】
前記遊離基重合体の感光性高分子溶液は、アクリレート材料、或いは、不飽和ポリエステル類材料の内の一つであることを特徴とする、請求項２１に記載の３Ｄ表示器及びその回折格子装置の製造方法。
【請求項２３】
前記イオン重合体の感光性高分子溶液は、エポキシ樹脂類材料であることを特徴とする、請求項２１に記載の３Ｄ表示器及びその回折格子装置の製造方法。
【請求項２４】
前記感光性高分子溶液はＮＯＡ−６５であることを特徴とする、請求項２０に記載の３Ｄ表示器及びその回折格子装置の製造方法。
【請求項２５】
前記エレクトロクロミック材料溶液は、無機エレクトロクロミック材料と、有機エレクトロクロミック材料とを溶媒内に溶かしてなることを特徴とする、請求項２０に記載の３Ｄ表示器及びその回折格子装置の製造方法。
【請求項２６】
前記無機エレクトロクロミック材料は、遷移元素の酸化物、硫化物、塩化物、或いは、水酸化物等の無機化合物の内の一つであることを特徴とする、請求項２５に記載の３Ｄ表示器及びその回折格子装置の製造方法。
【請求項２７】
前記遷移元素は、スカンジウム族（ＩＩＩＢ）、バナジウム族（ＶＢ）、チタン族（ＩＶＢ）、クロム族（ＶＩＢ）、マンガン族（ＶＩＩＢ）、鉄系（ＶＩＩＩ）、銅族（ＩＢ）、亜鉛族（ＩＩＢ）、或いは、白金系（ＶＩＩＩＢ）の内の一種類の材料からなることを特徴とする、請求項２６に記載の３Ｄ表示器及びその回折格子装置の製造方法。
【請求項２８】
前記無機エレクトロクロミック材料は、ハロゲン族（ＶＩＩＡ）、酸素族（ＶＩＡ）、窒素族（ＶＡ）、炭素族（ＩＶＡ）、硼素族（ＩＩＩＡ）、アルカリ土類族（ＩＩＡ）、或いは、アルカリ金属族（ＩＡ）の酸化物、硫化物、塩化物、水酸化物等の無機化合物の内の一つであることを特徴とする、請求項２５に記載の３Ｄ表示器及びその回折格子装置の製造方法。
【請求項２９】
前記無機エレクトロクロミック材料は、塩化第一鉄（ＦｅＣｌ2）、塩化第二鉄（ＦｅＣｌ3）、三塩化チタン（ＴｉＣｌ3）、四塩化チタン（ＴｉＣｌ4）、三塩化ビスマス（ＢｉＣｌ3）、塩化銅（ＣｕＣｌ2）、或いは、臭化リチウム（ＬｉＢｒ）の内の一つであることを特徴とする、請求項２５に記載の３Ｄ表示器及びその回折格子装置の製造方法。
【請求項３０】
前記有機エレクトロクロミック材料は、酸化還元指示薬、ｐＨ指示薬、或いは、その他の有機化合物の内の一つであることを特徴とする、請求項２５に記載の３Ｄ表示器及びその回折格子装置の製造方法。
【請求項３１】
前記酸化還元指示薬は、メチレンブルー（Ｍｅｔｈｙｌｅｎｅ  ｂｌｕｅ，Ｃ16Ｈ18ＣｌＮ3Ｓ・３Ｈ2Ｏ）、ビオロゲン（Ｍｅｔｈｙｌ  Ｖｉｏｌｏｇｅｎ）、Ｎ−ヒドロキシベンズアニリド（Ｃ13Ｈ11ＮＯ2）、ジフェニルアミン−４−スルホン酸ナトリウム（Ｃ12Ｈ10ＮＮａＯ3Ｓ）、２，６−ジクロロフェノールインドフェノールナトリウムエタノール溶液（Ｃ12Ｈ6Ｃｌ2ＮＮａＯ2）、或いは、Ｎ，Ｎ’−ビス（４−メチルフェニル）−Ｐ−フェニレンジアミン（Ｃ20Ｈ20Ｎ2）の内の一つであることを特徴とする、請求項３０に記載の３Ｄ表示器及びその回折格子装置の製造方法。
【請求項３２】
前記ｐＨ指示薬は、バリアミンブルーＢジアゾニウム塩（Ｖａｒｉａｍｉｎｅ  Ｂｌｕｅ，Ｂ  Ｄｉａｚｏｎｉｕｍ  ｓａｌｔ，Ｃ13Ｈ12ＣｌＮ3Ｏ）であることを特徴とする、請求項３０に記載の３Ｄ表示器及びその回折格子装置の製造方法。
【請求項３３】
前記有機化合物は、７，７，８，８−テトラシアノキノジメタン（７，７，８，８−Ｔｅｔｒａｃｙａｎｏｑｕｉｎｏｄｉｍｅｔｈａｎｅ）、或いは、フェロセン（Ｆｅｒｒｏｃｅｎｅ，Ｆｅ（Ｃ5Ｈ5）2）の内の一つであることを特徴とする、請求項３０に記載の３Ｄ表示器及びその回折格子装置の製造方法。
【請求項３４】
前記溶媒の材質は、ジメチルスルホキシド［（ＣＨ3）2ＳＯ］、アセト酢酸（Ｃ4Ｈ6Ｏ3）、水（Ｈ2Ｏ）、γ−ブチロラクトン、アセトニトリル、プロピオニトリル、ベンゾニトリル、グルタルアルデヒド、メチルグルタルアルデヒド、３，３’−オキシビスプロピオニトリル、ヒドロキシプロピオニトリル、ジメチルホルムアミド、Ｎ−メチルピロリドン、スルホラン、３−メチルスルホラン、或いは、その混合物の内の一つであることを特徴とする、請求項２５に記載の３Ｄ表示器及びその回折格子装置の製造方法。
【請求項３５】
前記エレクトロクロミック材料溶液は、さらに、少なくとも一種類の不活性導電塩を含むことを特徴とする、請求項２０に記載の３Ｄ表示器及びその回折格子装置の製造方法。
【請求項３６】
前記不活性導電塩は、リチウム、ナトリウム、或いは、四級アルキルアンモニウム塩の内の一つであることを特徴とする、請求項３５に記載の３Ｄ表示器及びその回折格子装置の製造方法。
【請求項３７】
前記回折格子製造溶液は、さらに、希釈溶液と混合されることを特徴とする、請求項２０に記載の３Ｄ表示器及びその回折格子装置の製造方法。
【請求項３８】
前記希釈溶液はアルコールであることを特徴とする、請求項３７に記載の３Ｄ表示器及びその回折格子装置の製造方法。
【発明の詳細な説明】
【技術分野】
【０００１】
本発明は３Ｄ表示装置に関し、特に３Ｄ表示器及びその回折格子装置の製造方法に関する。
【背景技術】
【０００２】
現在知られている立体映像表示技術の原理は、両眼視差（Ｂｉｎｏｃｕｌａｒ  ｄｉｓｐａｒｉｔｙ）を利用して、左右の目でそれぞれ異なる映像を受信し、最後に、大脳で一つの立体映像に融合させる。裸眼３Ｄ表示技術でよく見られるのは、視差バリア方式（Ｂａｒｒｉｅｒ）、レンチキュラレンズ（Ｌｅｎｔｉｃｕｌａｒ  Ｌｅｎｓ）技術、及び、指向性光源（Ｄｉｒｅｃｔｉｏｎａｌ  Ｂａｃｋｌｉｇｈｔ）の三種類であり、上述の三種類の構造はそれぞれ利点と欠点がある。その内、前記レンチキュラレンズは、多くの細長い棒状の凸レンズを軸方向に沿って連続して配列し、光学屈折の原理を利用して、左右の目に異なる図面を生じさせる方式であり、回折格子構造とも呼ぶ。これは、視差バリア方式の構造と比較し、光の屈折を利用して分光の目的を達するため、光の損失が少なく、輝度が高い。しかしながら、レンズ構造の辺縁箇所に屈折の制限があり、屈折効果が悪くなるか、或いは、レンチキュラレンズを製造する時の誤差により、レンズ表面が平らになりにくい等の要素が生じ、それが光散乱を引き起こし、それにより立体映像の一部がぼやけ、３Ｄ映像全体の表示効果に影響がある。また、視差バリア方式は、バリアを利用してある角度の光の射出を制限することで、ある角度の図面映像を左右の目にそれぞれ送り、目に立体映像を生じさせる。レンチキュラレンズと比較して、その片目の映像はよりはっきりするが、その先天的な構造の特徴により、映像全体の輝度が下がる、映像解析度が下がる等の欠点が生じる。
【０００３】
また、台湾特許第Ｍ３７１９０２号の「２Ｄ平面映像／３Ｄ立体映像表示画面の切換表示装置」は、平面表示器と、前記平面表示器の表示面に設けられた視差バリア面板とによって構成する。その内、前記視差バリア面板は柵状パターンと、第一エレクトロクロミック材料層と、第二エレクトロクロミック材料層とによって構成し、２Ｄ平面映像表示状態の時、前記柵状パターンと、前記第一エレクトロクロミック材料層と、前記第二エレクトロクロミック材料層はいずれも透明であり、３Ｄ立体映像表示状態の時は、前記柵状パターンは、光を通さないパターンであり、前記第一エレクトロクロミック材料層は第一色をもち、前記第二エレクトロクロミック材料層は第二色をもつ。また、台湾特許第Ｍ３６８０８８号の「統合式エレクトロクロミック２Ｄ／３Ｄ表示器」は、視差バリアユニットを液晶表示器基材に嵌めこんだ構造であり、それは、第一基板と、視差バリアユニットと、光学フィルターユニットと、共通電極と、液晶ユニットと、複数の薄膜電気結晶体と、第二基板と、光源とによって構成する。視差バリアユニットは、第一基板の下方に設けられ、光学フィルターユニットは、視差バリアユニットの下方に設けられ、共通電極は、光学フィルターユニットの下方に設けられ、液晶ユニットは共通電極の下方に設けられ、複数の薄膜電結晶体は、液晶ユニットの下方に設けられ、第二基板は、複数の薄膜電結晶体の下方に設けられ、光源は第二基板の下方に設けられる。視差バリアユニットによって、平面映像と立体映像の調整変更を行えるとともに、従来の表示装置の厚さを薄くし、組み立てコストを下げることができる。しかしながら、前記視差バリアユニットの柵状パターンは、透明導電層とエレクトロクロミック層を、絶縁性の透明材料の柵状凹溝内に配置させてなるため、立体映像の液晶表示器の厚さを縮小できるものの、実際の製造は、相当複雑になる。
【０００４】
以上の特許は、いずれもエレクトロクロミック材料（Ｅｌｅｃｔｒｏｃｈｒｏｍｉｓｍ、ＥＣ）を利用している。それは、つまり、電流或いは電場の作用の下、エレクトロクロミック材料に光吸收や光散乱を生じさせ、それにより、色に酸化或いは還元の可逆反応を生じさせている。しかしながら、上述特許におけるエレクトロクロミック装置は、必要な電解質層が欠けており、前記エレクトロクロミック装置は、可逆反応を生じさせて著色や脱色変化をさせることができないことや、或いは、その着色や脱色速度が相当遅くなることがある。また、前記視差バリア装置の透明電極層とエレクトロクロミック材料層には、柵状パターンが設けられ、その製造過程には分層塗布、スパッタ、或いは、エッチングが必要で、そして、各層を重ねる際に正確に位置を合わせなければならず、それにより、製造過程が複雑であり、製造効率が悪い。
【０００５】
また、上述の特許は、いずれも従来の固体エレクトロクロミック材料を採用しているため、その着色／退色速度が遅く且つ駆動電圧も大きい。もし、反応速度を速く且つ駆動電圧を小さくする場合は、液体の溶液型エレクトロクロミック材料に変えなければならない。しかしながら、液体の溶液型エレクトロクロミック材料は、固体エレクトロクロミック材料のように、柵状構造の方式で導電基材表面にめっきするのとは違い、まず、前記導電基板にバリア柵を設けて、前記溶液型エレクトロクロミック材料を密封することで、前記溶液型エレクトロクロミック材料が変色した時、遮られた箇所が光を通す状態になる。本発明による３Ｄ表示器及びその回折格子装置の製造方法は、一度の製造過程でバリア柵の製造を完了させ、前記溶液型エレクトロクロミック材料を装置内に密封させるため、製造過程を簡略化し、製造効率を大幅に向上させることができる。
【先行技術文献】
【特許文献】
【０００６】
【特許文献１】台湾特許第Ｍ３７１９０２号明細書
【特許文献２】台湾特許第Ｍ３６８０８８号明細書
【発明の概要】
【発明が解決しようとする課題】
【０００７】
上述のニーズに鑑み、本発明者は、研究を重ね、この分野の長年の経験を積み、ついに、全く新しい、３Ｄ表示器及びその回折格子装置の製造方法を考え出した。
【０００８】
本発明は、製造過程を簡略化させ、製造効率を大幅に向上させることができる３Ｄ表示器及びその回折格子装置の製造方法を提供することを目的とする。
【０００９】
また、本発明は、前記回折格子装置を表示装置の一側に結合させることで３Ｄ立体表示の効果を生じさせることができる、３Ｄ表示器構造を提供することを目的とする。
【課題を解決するための手段】
【００１０】
上述の一つ目の目的を達成するために、本発明の３Ｄ表示器及びその回折格子装置の製造方法は、二種類の実施方式をもつ。
【００１１】
実施例１は、以下の手順からなる。感光性高分子溶液と、エレクトロクロミック材料と、第一透明導電基板と、第二透明導電基板とを提供する手順。一定量Ｘの光重合物高分子溶液と、一定量Ｙのエレクトロクロミック材料溶液を混合させて回折格子製造溶液を生成する手順。前記回折格子製造溶液を前記第一透明導電基板と第二透明導電基板の間に密封する手順。フォトマスクを通して、光線を前記回折格子製造溶液に照射し、照射を受けた前記回折格子製造溶液が重合固化して透明な柵状分離部材になり、前記フォトマスクに遮られた回折格子製造溶液が元々の流体状態を維持し、回折格子装置を形成させる手順。前記回折格子装置を表示装置の一側に設け、前記第一、第二透明導電基板を、電極部に電気的に接続し、通電させた後、前記回折格子製造溶液と前記分離部材の間に明暗の回折格子効果が生じ、３Ｄ表示器の回折格子装置になる手順。
【００１２】
実施例２は、以下の手順からなる。感光性高分子溶液と、エレクトロクロミック材料溶液と、透明導電基板と、側縁に凸縁を備える透明導電基板とを提供する手順。一定量Ｘの前記感光性高分子溶液と、一定量Ｙの前記エレクトロクロミック材料溶液を混合して回折格子製造溶液を生成する手順。前記回折格子製造溶液を前記凸縁を備える透明導電基板の一側に設ける手順。フォトマスクを通して、光線を前記回折格子製造溶液に照射し、照射を受けた前記回折格子製造溶液が重合固化して透明の柵状分離部材になり、前記フォトマスクに遮られた前記回折格子製造溶液は元々の流体状態を維持する手順。前記第二透明導電基板を前記柵状分離部材の一側に設けて、回折格子装置を形成させる手順。前記回折格子装置を表示装置の一側に設け、前記第一透明導電基板と第二透明導電基板をそれぞれ電極部に電気的に接続し、電通させた後、前記回折格子製造溶液と前記分離部材の間に明暗の回折格子効果が生じ、３Ｄ表示器の回折格子装置になる手順。
【００１３】
以上の実施例において、本発明が採用する前記感光性高分子溶液は、遊離基重合体、或いは、イオン重合体である。前記遊離基重合体の感光性高分子溶液は、アクリレート材料、或いは、不飽和ポリエステル類材料の内の一つである。また、前記イオン重合体の高分子重合溶液は、エポキシ樹脂類材料である。また、前記高分子重合溶液は、ＮＯＡ−６５であるのが好ましい。
【００１４】
以上の実施例において、本発明が採用する前記エレクトロクロミック材料溶液は、無機エレクトロクロミック材料と有機エレクトロクロミック材料を溶媒内に溶かしてなる。その内、前記無機エレクトロクロミック材料は、遷移元素の酸化物、硫化物、塩化物、或いは、水酸化物等無機化合物の内の一つである。前記遷移元素は、スカンジウム族（ＩＩＩＢ）、バナジウム族（ＶＢ）、チタン族（ＩＶＢ）、クロム族（ＶＩＢ）、マンガン族（ＶＩＩＢ）、鉄系（ＶＩＩＩ）、銅族（ＩＢ）、亜鉛族（ＩＩＢ）、或いは、白金系（ＶＩＩＩＢ）の内の一種類の材料からなる。また、前記無機エレクトロクロミック材料は、ハロゲン族（ＶＩＩＡ）、酸素族（ＶＩＡ）、窒素族（ＶＡ）、炭素族（ＩＶＡ）、硼素族（ＩＩＩＡ）、アルカリ土類族（ＩＩＡ）、或いは、アルカリ金属族（ＩＡ）の酸化物、硫化物、塩化物、水酸化物等無機化合物の内の一つである。また、前記無機エレクトロクロミック材料は、塩化第一鉄（ＦｅＣｌ2）、塩化第二鉄（ＦｅＣｌ3）、三塩化チタン（ＴｉＣｌ3）、四塩化チタン（ＴｉＣｌ4）、三塩化ビスマス（ＢｉＣｌ3）、塩化銅（ＣｕＣｌ2）、或いは、臭化リチウム（ＬｉＢｒ）の内の一つである。また、前記有機エレクトロクロミック材料は、酸化還元指示薬、ｐＨ指示薬、或いは、その他の有機化合物の内の一つである。その内、前記酸化還元指示薬は、メチレンブルー（Ｍｅｔｈｙｌｅｎｅ  ｂｌｕｅ，Ｃ16Ｈ18ＣｌＮ3Ｓ・３Ｈ2Ｏ）、ビオロゲン（Ｍｅｔｈｙｌ  Ｖｉｏｌｏｇｅｎ）、Ｎ−ヒドロキシベンズアニリド（Ｃ13Ｈ11ＮＯ2）、ジフェニルアミン−４−スルホン酸ナトリウム（Ｃ12Ｈ10ＮＮａＯ3Ｓ）、２，６−ジクロロフェノールインドフェノールナトリウムエタノール溶液（Ｃ12Ｈ6Ｃｌ2ＮＮａＯ2）、或いは、Ｎ，Ｎ’−ビス（４−メチルフェニル）−Ｐ−フェニレンジアミン（Ｃ20Ｈ20Ｎ2）の内の一つである。前記ｐＨ指示薬は、バリアミンブルーＢジアゾニウム塩（Ｖａｒｉａｍｉｎｅ  Ｂｌｕｅ，Ｂ  Ｄｉａｚｏｎｉｕｍ  ｓａｌｔ，Ｃ13Ｈ12ＣｌＮ3Ｏ）である。前記有機化合物は、７，７，８，８−テトラシアノキノジメタン（７，７，８，８−Ｔｅｔｒａｃｙａｎｏｑｕｉｎｏｄｉｍｅｔｈａｎｅ）、或いは、フェロセン（Ｆｅｒｒｏｃｅｎｅ，Ｆｅ（Ｃ5Ｈ5）2）の内の一つである。また、前記溶媒の材質は、ジメチルスルホキシド［（ＣＨ3）2ＳＯ］、アセト酢酸（Ｃ4Ｈ6Ｏ3）、水（Ｈ2Ｏ）、γ−ブチロラクトン、アセトニトリル、プロピオニトリル、ベンゾニトリル、グルタルアルデヒド、メチルグルタルアルデヒド、３，３’−オキシビスプロピオニトリル、ヒドロキシプロピオニトリル、ジメチルホルムアミド、Ｎ−メチルピロリドン、スルホラン、３−メチルスルホラン、或いは、その混合物の内の一つである。また、前記エレクトロクロミック材料溶液は、さらに、少なくとも一種類の不活性導電塩を含み、前記不活性導電塩は、リチウム、ナトリウム、或いは、四級アルキルアンモニウム塩の内の一つである。
【００１５】
以上の実施例において、本発明の前記回折格子製造溶液は、さらに、希釈溶液と混合される。また、前記希釈溶液はアルコールである。
【００１６】
また、上述の二つ目の目的を達成するために、上述の実施例で製造された本発明の前記３Ｄ表示器をもつ回折格子装置を、表示装置の一側に設け、前記第一透明導電基板と前記第二透明導電基板を、それぞれ電極部に電気的に接続し、通電させると、前記回折格子製造溶液内のエレクトロクロミック材料溶液成分と、前記柵状分離部材構造の間に明暗の回折格子効果が生じ、３Ｄ立体表示の効果を得ることができる。
【発明の効果】
【００１７】
以上により、本発明の３Ｄ表示器及びその回折格子装置の製造方法は、製造過程の手順を大幅に簡略化させ、製造過程を更に速めることができ、その製造効率を大幅に向上させることができる。
【図面の簡単な説明】
【００１８】
【図１】本発明の実施例１の製造手順を示したフローチャートである。
【図２】本発明の実施例１の製造過程の状態を示した説明図１である。
【図３】本発明の実施例１の製造過程の状態を示した説明図２である。
【図４】本発明の実施例１の製造過程の状態を示した説明図３である。
【図５】本発明の実施例１の製造過程の状態を示した説明図４である。
【図６】本発明の実施例１の製造過程の状態を示した説明図５である。
【図７】本発明の実施例１の構造を示した説明図である。
【図８】本発明の実施例２の製造手順を示したフローチャートである。
【図９】本発明の実施例２の製造過程の状態を示した説明図１である。
【図１０】本発明の実施例２の製造過程の状態を示した説明図２である。
【図１１】本発明の実施例２の製造過程の状態を示した説明図３である。
【図１２】本発明の実施例２の製造過程の状態を示した説明図４である。
【図１３】本発明の実施例２を示した上面図である。
【発明を実施するための形態】
【００１９】
貴審査官に本発明の内容をはっきりと理解してもらえるよう、以下に、図を併せながら説明を行う。
【実施例１】
【００２０】
図１から図６を参照する。図１から図６は、本発明の実施例１の製造手順を示したフローチャートと、その製造過程の各種状態を示した説明図である。図に示すように、本発明の３Ｄ表示器及びその回折格子装置の製造方法は、以下の手順からなる。
【００２１】
（Ｓ１１）では、感光性高分子溶液１３１と、エレクトロクロミック材料溶液１３２と、第一透明導電基板１１と、第二透明導電基板１２とを提供する（図２に図示）。
【００２２】
（Ｓ１２）では、一定量Ｘの感光性高分子溶液１３１と、一定量Ｙのエレクトロクロミック材料溶液１３２を混合し、回折格子製造溶液１３を生成する（図３に図示）。
【００２３】
（Ｓ１３）では、回折格子製造溶液１３を第一透明導電基板１１と第二透明導電基板１２の間に密封して、回折格子製造溶液１３が漏れないようにする（図４に図示）。
【００２４】
（Ｓ１４）では、フォトマスク３０を通して光線を回折格子製造溶液１３に照射すると、光線の照射を受けた回折格子製造溶液１３は重合固化して透明の柵状分離部材１３３になり、フォトマスク３０に遮られた回折格子製造溶液１３は光線の照射を受けないため、元々の流体状態を維持することができ、回折格子装置１０を形成する（図５に図示）。
【００２５】
（Ｓ１５）では、回折格子装置１０を表示装置２０の一側に設け、第一透明導電基板１１と第二透明導電基板１２を、それぞれ電極部１４に電気的に接続し、通電させると、回折格子製造溶液１３と柵状分離部材１３３の間に、明暗の回折格子効果が生じ、３Ｄ表示器の回折格子装置１０となる（図６に図示）。
【００２６】
図７を参照する。図７は、本発明の実施例１の構造を示した説明図である。また、同時に図２から図６も併せて参照する。図に示すように、本発明の３Ｄ表示器の回折格子装置１０は、表示装置２０の一側に設ける。回折格子装置１０は、第一透明導電基板１１と、第二透明導電基板１２と、回折格子製造溶液１３と、上述の方法で製造した柵状分離部材１３３とによってなる。第一透明導電基板１１と第二透明導電基板１２を、それぞれ電極部１４に電気的に接続し、第一透明導電基板１１と第二透明導電基板１２を通電させると、第一透明導電基板１１と第二透明導電基板１２の間に電圧差が生じ、それにより、第一透明導電基板１１と第二透明導電基板１２から電子が提供されて、回折格子製造溶液１３内のエレクトロクロミック材料溶液１３２内のイオン価数が変わり、色が変化して光線をさえぎる。また、柵状分離部材１３３の位置は光線を通すため、２Ｄ表示にするため回折格子装置１０をオフにする際には、電極部１４を取り外す、或いは逆電圧を印加すると、エレクトロクロミック材料溶液１３２は退色して光線が通る状態になる。
【００２７】
上述の製造方法は、感光性高分子溶液１３１とエレクトロクロミック材料溶液１３２を調合してなる回折格子製造溶液１３を、まず、第一透明導電基板１１と第二透明導電基板１２の間に密封し、その後光線を照射すると、回折格子装置１０の製造を完了することができるため、大幅に製造過程を簡略化させ製造効率を高めることができるという利点がある。
【００２８】
また、本発明の感光性高分子溶液１３１及びエレクトロクロミック溶液材料１３２を調合する際、まず、希釈溶液（図示せず）で希釈を行うことで、必要な濃度の回折格子製造溶液１３を調合する。なお、前記希釈溶液は、通常、アルコールである。
【実施例２】
【００２９】
図８から図１２を参照する。図８から図１２は、本発明の実施例２の製造手順を示したフローチャートと、その製造過程の各種状態を示した説明図である。図に示すように、本発明の実施例２の製造方法は、以下の手順からなる。
【００３０】
（Ｓ２１）では、感光性高分子溶液４３１と、エレクトロクロミック材料溶液４３２と、凸縁４１１を備える第一透明導電基板４１と、第二透明導電基板４２とを提供する（図９に図示）。
【００３１】
（Ｓ２２）では、一定量Ｘの感光性高分子溶液４３１と、一定量Ｙのエレクトロクロミック材料溶液４３２を混合して、回折格子製造溶液４３を生成する（図１０に図示）。
【００３２】
（Ｓ２３）では、回折格子製造溶液４３を、凸縁４１１を備える第一透明導電基板４１の一側に設ける（図１１に図示）。
【００３３】
（Ｓ２４）では、フォトマスク６０を通して光線を回折格子製造溶液４３に照射すると、光線の照射を受けた回折格子製造溶液４３が重合固化して透明の柵状分離部材４３３になり、フォトマスク６０に遮られた回折格子製造溶液４３は元々の流体状態を維持する（図１２に図示）。
【００３４】
（Ｓ２５）では、第二透明導電基板４２を柵状分離部材４３３の一側に設け、それにより回折格子装置４０が形成される。
【００３５】
（Ｓ２６）では、回折格子装置４０を表示装置５０の一側に設け、第一透明導電基板４１と第二透明導電基板４２を、それぞれ電極部４４に電気的に接続し、通電させると、回折格子製造溶液４３と分離部材４３３の間に、明暗の回折格子効果が生じ、３Ｄ表示器の回折格子装置４０となる。
【００３６】
本発明の実施例２と実施例１を比較すると、実施例２は、回折格子製造溶液４３を、凸縁４１１を備える第一透明導電基板４１内に設けるが、回折格子製造溶液４３を密封せず、まず、光線の照射を行い、柵状分離部材４３３を成型させた後（図１３に図示）、さらに、第二透明導電基板４２を柵状分離部材４３に被せて密封を行うことで、回折格子装置４０の製造を完了させる。
【００３７】
その内、第一透明導電基板１１、４１と第二透明導電基板１２、４２は、プラスチック、高分子プラスチック、ガラスの内の一つであるか、或いは、樹脂、ポリエチレンテレフタラート（Ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（Ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，ＰＳ）、或いは、ポリメタクリル酸メチル樹脂（Ｐｏｌｙｍｅｔｈｙｌｍｅｔｈａｃｒｙｌａｔｅ，ＰＭＭＡ）からなるプラスチックポリマー群の内の一つである。また、第一透明導電基板１１、４１と第二透明導電基板１２、４２には、酸化インジウムスズ（Ｉｎｄｉｕｍ  Ｔｉｎ  Ｏｘｉｄｅ，ＩＴＯ）、酸化インジウム・酸化亜鉛（Ｉｎｄｉｕｍ  Ｚｉｎｃ  Ｏｘｉｄｅ，ＩＺＯ）、アルミニウムドープ酸化亜鉛（Ａｌ−ｄｏｐｅｄ  ＺｎＯ，ＡＺＯ）、アンチモンドープ酸化スズ（Ａｎｔｉｍｏｎｙ  Ｔｉｎ  Ｏｘｉｄｅ，ＡＴＯ）、カーボンナノチューブ（ｃａｒｂｏｎ  ｎａｎｏｔｕｂｅ）、ポリエチレンジオキシチオフェン（ＰＥＤＯＴ）、或いは、ポリアニリン（ｐｏｌｙａｎｉｌｉｎｅ）の内の一種類の導電材料を均一に塗布し、第一透明導電基板１１、４１と第二透明導電基板１２、４２を、それぞれ電極部１４、４４に電気的に接続し、電極部１４、４４を制御することによって、第一透明導電基板１１、４１と第二透明導電基板１２、４２間の電圧値を調整する。また、実施例２の第一透明導電基板４１の周囲の各側縁は、それぞれ凸縁４１１を備え、枠状構造を形成して、回折格子製造溶液４３を収容することができる。
【００３８】
その内、前記感光性高分子（ｐｈｏｔｏｐｏｌｙｍｅｒ）は、光重合ゾルゲル（ｐｈｏｔｏｐｏｌｙｍｅｒｉｚｅｄ  ｓｏｌ−ｇｅｌ，ＰＳＧ）とも呼ばれ、その材料は、重合物を基礎とし、特定の活性希釈単体と光開始剤と複数の添加剤を加えてなり、紫外線光が照射されると、液体材料内の光開始剤が励起されて遊離基或いは陽イオンになり、それにより、材料内の不飽和二重結合物質間の化学反応を引き起こし、固化型構造を形成する。本発明が使用する光重合物高分子溶液１３１、４３１は、遊離基重合体、或いは、イオン重合体であり、光重合物高分子溶液１３１、４３１が遊離基重合体の時は、光重合物高分子溶液１３１、４３１は、アクリレート材料、或いは、不飽和ポリエステル類材料の内の一つからなり、光重合物高分子溶液１３１、４３１がイオン重合体の時は、光重合物高分子溶液１３１、４３１は、エポキシ樹脂類材料からなる。
【００３９】
また、感光性高分子溶液１３１、４３１の実施例は、ＮＯＡ−６５（Ｎｏｒｌａｎｄ  Ｏｐｔｉｃａｌ  Ａｄｈｅｓｉｖｅ  ６５）、ベンゾフェノン５ＷＴ％含有光開始剤（ｂｅｎｚｏｐｈｅｎｏｎｅ  ｐｈｏｔｏｉｎｉｔｉａｔｏｒ）、トリメチロールプロパンジアリルエーテル（ｔｒｉｍｅｔｈｙｌｏｌ−ｐｒｏｐａｎｅ  ｄｉａｌｌｙｌ  ｅｔｈｅｒ）、トリメチロールプロパントリスチオール（ｔｒｉｍｅｔｈｙｌｏｌｐｒｏｐａｎｅ  ｔｒｉｓｔｈｉｏｌ）、及び、イソホロンジイソシアネートエステル（ｉｓｏｐｈｏｒｏｎｅ  ｄｉｉｓｏｃｙａｎａｔｅ  ｅｓｔｅｒ）の混合溶液である。ベンゾフェノン光開始剤は、特定の波長の紫外線光の照射を受けた後、励起状態になり、光開始剤分子の分裂分解或いは水素転移によって活性遊離基が生じ、これらの遊離基によって、プロペニルエーテル内のアルケン結合に新しい遊離基が生じ、システム全体に遊離基連鎖重合反応、硬化が生じて透明な固体になる。
【００４０】
本発明のエレクトロクロミック材料溶液１３２、４３２は、無機エレクトロクロミック材料と有機エレクトロクロミック材料を溶媒内に溶かしてなる。その内、前記無機エレクトロクロミック材料は、遷移元素の酸化物、硫化物、塩化物、水酸化物等の無機化合物であり、前記遷移元素は、スカンジウム族（ＩＩＩＢ）、バナジウム族（ＶＢ）、チタン族（ＩＶＢ）、クロム族（ＶＩＢ）、マンガン族（ＶＩＩＢ）、鉄系（ＶＩＩＩ）、銅族（ＩＢ）、亜鉛族（ＩＩＢ）、或いは、白金系（第５、６周期ＶＩＩＩＢ）の内の一種類の材料からなる。また、前記無機エレクトロクロミック材料は、ハロゲン族（ＶＩＩＡ）、酸素族（ＶＩＡ）、窒素族（ＶＡ）、炭素族（ＩＶＡ）、硼素族（ＩＩＩＡ）、アルカリ土類族（ＩＩＡ）、アルカリ金属族（ＩＡ）の酸化物、硫化物、塩化物、或いは、水酸化物等無機化合物の内の一つである。また、前記無機エレクトロクロミック材料は、塩化第一鉄（ＦｅＣｌ2）、塩化第二鉄（ＦｅＣｌ3）、三塩化チタン（ＴｉＣｌ3）、四塩化チタン（ＴｉＣｌ4）、三塩化ビスマス（ＢｉＣｌ3）、塩化銅（ＣｕＣｌ2）、或いは、臭化リチウム（ＬｉＢｒ）の内の一つである。また、本発明の前記有機エレクトロクロミック材料は、酸化還元指示薬、ｐＨ指示薬、或いは、その他の有機化合物の内の一つである。前記有機エレクトロクロミック材料が酸化還元指示薬の場合、前記酸化還元指示薬は、メチレンブルー（Ｍｅｔｈｙｌｅｎｅ  ｂｌｕｅ，Ｃ16Ｈ18ＣlＮ3Ｓ３Ｈ2Ｏ）、ビオロゲン（Ｖｉｏｌｏｇｅｎ）、Ｎ−ヒドロキシベンズアニリド（Ｃ13Ｈ11ＮＯ2）、ジフェニルアミン−４−スルホン酸ナトリウム（Ｃ12Ｈ10ＮＮａＯ3Ｓ）、２，６−ジクロロフェノールインドフェノールナトリウムエタノール溶液（Ｃ12Ｈ6Ｃl2ＮＮａＯ2）、或いは、Ｎ，Ｎ’−ビス（４−メチルフェニル）−Ｐ−フェニレンジアミン（Ｃ20Ｈ20Ｎ2）の内の一つである。その内、前記ビオロゲン（Ｖｉｏｌｏｇｅｎ）は、Ｒ置換基の炭素鎖の長さ、或いは、構造の違いにより、異なる色が生じる。そのＲ置換基は、Ｍｅｔｈｙｌ、Ｅｔｈｙｌ、Ｐｒｏｐｙｌ、Ｂｕｔｙｌ、Ｐｅｎｔｙｌ、Ｈｅｘｙｌ、Ｈｅｐｔｙｌ、Ｏｃｔｙｌ、Ｉｓｏ−ｐｅｎｔｙｌ、或いは、Ｂｅｎｚｙｌの内の一つであり、その実際の実施例は、１，１’−ジメチル−４，４’−ビピリジニウムジクロリド水和物（１，１’−Ｄｉｍｅｔｈｙｌ−４，４’−ｂｉｐｙｒｉｄｉｎｉｕｍ  Ｄｉｃｈｌｏｒｉｄｅ  Ｈｙｄｒａｔｅ，ＭＶ）、１，１’−ジヘプチル−４，４’−ビピリジニウムジブロミド（１，１’−Ｄｉｈｅｐｔｙｌ−４，４’−ｂｉｐｙｒｉｄｉｎｉｕｍ  Ｄｉｂｒｏｍｉｄｅ，ＨＶ）、１，１’−ジベンジル−４，４’−ビピリジニウムジクロリド水和物（１，１’−Ｄｉｂｅｎｚｙｌ−４，４’−ｂｉｐｙｒｉｄｉｎｉｕｍ  Ｄｉｃｈｌｏｒｉｄｅ  Ｈｙｄｒａｔｅ，ＢＶ）、１，１’−ビス（２，４−ジニトロフェニル）−４，４’−ビピリジニウムジクロリド（１，１’−Ｂｉｓ（２、４−ｄｉｎｉｔｒｏｐｈｅｎｙｌ）−４，４’−ｂｉｐｙｒｉｄｉｎｉｕｍ  Ｄｉｃｈｌｏｒｉｄｅ）、１，１’−ジ−ｎ−オクチル−４，４’−ビピリジニウムジブロミド（１，１’−Ｄｉ−ｎ−ｏｃｔｙｌ−４，４’−ｂｉｐｙｒｉｄｉｎｉｕｍ  ���ｉｂｒｏｍｉｄｅ、Ｏｃｔｙｌ）、１，１’−ジフェニル−４，４’−ビピリジニウムジクロリド（１，１’−Ｄｉｐｈｅｎｙｌ−４，４’−ｂｉｐｙｒｉｄｉｎｉｕｍ  Ｄｉｃｈｌｏｒｉｄｅ）、４，４’−ビピリジル（４，４’−Ｂｉｐｙｒｉｄｙｌ）等である。前記有機エレクトロクロミック材料が前記ｐＨ指示薬である場合、前記ｐＨ指示薬は、バリアミンブルーＢジアゾニウム塩（Ｖａｒｉａｍｉｎｅ  Ｂｌｕｅ，Ｂ  Ｄｉａｚｏｎｉｕｍ  ｓａｌｔ，Ｃ13Ｈ12ＣｌＮ3Ｏ）である。前記有機エレクトロクロミック材料が前記有機化合物の場合は、前記有機化合物は、フェロセン（Ｆｅｒｒｏｃｅｎｅ，Ｆｅ（Ｃ5Ｈ5）2）、或いは、７，７，８，８−テトラシアノキノジメタン（７，７，８，８−Ｔｅｔｒａｃｙａｎｏｑｕｉｎｏｄｉｍｅｔｈａｎｅ）の内の一つである。
【００４１】
また、エレクトロクロミック材料溶液１３２、４３２で使用する前記溶媒の材質は、ジメチルスルホキシド［（ＣＨ3）2ＳＯ］、アセト酢酸（Ｃ4Ｈ6Ｏ3）、水（Ｈ2Ｏ）、γ−ブチロラクトン、アセトニトリル、プロピオニトリル、ベンゾニトリル、グルタルアルデヒド、メチルグルタルアルデヒド、３，３’−オキシビスプロピオニトリル、ヒドロキシプロピオニトリル、ジメチルホルムアミド、Ｎ−メチルピロリドン、スルホラン、３−メチルスルホラン、或いは、その混合物の内の一つである。
【００４２】
また、エレクトロクロミック材料溶液１３２、４３２は、さらに、少なくとも一種類の不活性導電塩を含み、前記不活性導電塩は、リチウム、ナトリウム、或いは、四級アルキルアンモニウム塩の内の一つである。
【００４３】
上述の内容をまとめると、本発明の実施例１と実施例２の前記製造方法の各手順を用いると、製造過程を大幅に簡略化して、製造過程を更に速めることができるため、製造効率を大幅に向上させることができる。また、本発明の回折格子装置１０、４０の柵状分離部材１３３、４３３の構造は、フォトマスク３０、６０に設けられた開孔形状、例えば、柵式の開孔、差込式開孔、或いは、隔溝式開孔等によって変わり、回折格子装置１０、４０を表示装置２０、５０の一側に結合させることにより、３Ｄ立体表示の効果を得ることができる。
【００４４】
以上で述べた内容は、本発明の好ましい実施例にすぎず、本発明の実施範囲を限定するものではない。その他、例えば、前記透明導電膜の材質、サイズ、或いは形状等、或いは前記溶液型エレクトロクロミック材料の調合方法、或いは、配合比率等の変更は、いずれも本発明の範囲内に含まれる。従って、当技術領域に対して通常の知識を有する者、或いは当技術を熟知した者による、本発明の主旨を逸脱しない範囲において行われた同様の効果をもつ変更は、いずれも特許請求の範囲に含まれるものとする。
【符号の説明】
【００４５】
Ｓ１１〜Ｓ１５  手順
１０            回折格子装置
１１            第一透明導電基板
１２            第二透明導電基板
１３            回折格子製造溶液
１３１          感光性高分子溶液
１３２          エレクトロクロミック材料溶液
１３３          柵状分離部材
１４            電極部
２０            表示装置
３０            フォトマスク
Ｓ２１〜Ｓ２６  手順
４０            回折格子装置
４１            第一透明導電基板
４１１          凸縁
４２            第二透明導電基板
４３            回折格子製造溶液
４３１          感光性高分子溶液
４３２          エレクトロクロミック材料溶液
４３３          柵状分離部材
４４            電極部
５０            表示装置
６０            フォトマスク
【図１】
0005277292.tif 000002
【図２】
0005277292.tif 000003
【図３】
0005277292.tif 000004
【図４】
0005277292.tif 000005
【図５】
0005277292.tif 000006
【図６】
0005277292.tif 000007
【図７】
0005277292.tif 000008
【図８】
0005277292.tif 000009
【図９】
0005277292.tif 000010
【図１０】
0005277292.tif 000011
【図１１】
0005277292.tif 000012
【図１２】
0005277292.tif 000013
【図１３】
0005277292.tif 000014